СПОСОБ ИЗГОТОВЛЕНИЯ СИЛЬФОНА РОТАЦИОННОЙ ВЫТЯЖКОЙ

1. Способ изготовления сильфона, характеризующийся тем, что трубчатую заготовку устанавливают с возможностью вращения с регулируемой скоростью вокруг горизонтальной оси, каждый гофр сильфона выполняют обжатием его впадины, причем прокатку гофра сильфона производят роликом суппорта давильного станка при одновременном изгибе и осадке металла трубчатой заготовки вдоль ее продольной оси в процессе ее вращения, ролики устанавливают с возможностью вращения, продольного и поперечного движения, при этом прокатку каждого гофра сильфона и одновременное с ней обжатие трубчатой заготовки производят с возможностью изменения усилий воздействия и скоростью перемещения трубчатой заготовки в процессе обжатия.
2. Способ по п. 1, отличающийся тем, что расчет длины заготовки производят по формуле:
i
где F - площадь поверхности участка детали;
D - максимальный диаметр детали;
i
n - число участков;
пр
k - коэффициент припуска, который рассчитывают по формуле:
где L - длина детали.
3. Способ по п. 1, отличающийся тем, что процесс обжатия гофра выполняют без нагрева заготовки.
4. Способ по п. 1, отличающийся тем, что процесс выполняют многопроходным обжатием впадины сильфона, продольное перемещение роликов в процессе обработки впадины производят в несколько проходов по чередующимся продольным и поперечным зигзагообразным траекториям, глубину поперечного внедрения ролика на проход рассчитывают по формуле:
где R - радиус скругления ролика;
β - угол раствора ролика.
5. Способ по п. 1, отличающийся тем, что обжатие гофра сильфона производят непрофилированным универсальным роликом суппорта давильного станка с углом раствора β меньшим по отношению к углу раствора впадины сильфона α (α≥β).